【手続補正書】
【提出日】平成20年7月23日(2008.7.23)
【手続補正１】
【補正対象書類名】明細書
【補正対象項目名】特許請求の範囲
【補正方法】変更
【補正の内容】
【特許請求の範囲】
【請求項１】  電気、磁気または電磁気交番界によって接着剤組成物を加熱する方法であって、超常磁性または圧電性を有するナノスケール粒子を含有する接着剤組成物を加熱し、
・  熱可塑性接着剤の場合は、熱可塑性結合剤の軟化点より高い温度に加熱し、
・  反応性接着剤の場合は、結合剤マトリックスが結合剤の反応性基によって架橋される温度に加熱する、
ことを特徴とする方法。
【請求項２】  ナノスケール粒子が、1〜500nm、好ましくは200nmまたはそれ以下、より好ましくは100nmまたはそれ以下、最も好ましくは50nmまたはそれ以下の平均粒子径を有することを特徴とする請求項1に記載の方法。
【請求項３】  ナノスケール粒子が、石英、トルマリン、チタン酸バリウム、硫酸リチウム、酒石酸カリウム、酒石酸ナトリウム、酒石酸ナトリウムカリウム、酒石酸エチレンジアミン、ペロブスカイト構造の強誘電性材料およびチタン酸ジルコニウム鉛から選択される圧電性材料から成ることを特徴とする請求項1または2に記載の方法。
【請求項４】  超常磁性材料のナノスケール粒子が、アルミニウム、コバルト、鉄、ニッケルまたはそれらの合金、n−磁赤鉄鉱型（γ−Fe2O3）およびn−磁鉄鉱型（Fe3O4）の金属酸化物または一般式：MeFe2O4のフェライト［式中、Meは、マンガン、銅、亜鉛、コバルト、ニッケル、マグネシウム、カルシウムまたはカドミウムから選択される二価の金属を表す］から選択されることを特徴とする請求項1または2に記載の方法。
【請求項５】  ナノスケール粒子が、全組成物に基づいて1〜30重量％、好ましくは2〜20重量％の量で存在する請求項1〜4のいずれかに記載の方法。
【請求項６】  接着剤組成物を暴露させる電気、磁気または電磁気交番界が、50kHz〜300GHzの周波数を有することを特徴とする請求項1〜5のいずれかに記載の方法。
【請求項７】  周波数が50kHz〜300MHz、好ましくは500kHz〜50MHzであることを特徴とする請求項6に記載の方法。
【請求項８】  周波数が300MHz〜300GHz、好ましくは1GHz〜10GHzであることを特徴とする請求項6に記載の方法。
【請求項９】  熱可塑性接着剤組成物が、エチレン／酢酸ビニルコポリマー、ポリブテン、スチレン／イソプレン／スチレンまたはスチレン／ブタジエン／スチレンコポリマー、熱可塑性エラストマー、非晶質ポリオレフィン、線状熱可塑性ポリウレタン、コポリエステル、ポリアミド樹脂、ポリアミド／EVAコポリマー、ダイマー脂肪酸に基づくポリアミノアミド、ポリエステルアミド、ポリエーテルアミド、またはPVCホモポリマーおよび／またはコポリマーに基づくプラスチゾル、（メタ）アクリレートホモ−および／またはコポリマーまたはスチレンコポリマーおよび可塑剤に基づくことを特徴とする請求項1に記載の方法。
【請求項１０】  反応性接着剤組成物が、一または二成分ポリウレタン、一または二成分ポリエポキシド、シリコーンポリマー、シラン改質ポリマー、一または二成分反応性ゴムまたは一成分ポリウレタンおよび表面失活固体ポリイソシアネートに基づくことを特徴とする請求項1に記載の方法。
【請求項１１】  非金属材料および／または複合材料を結合する方法であって、
・  超常磁性または圧電性を有するナノスケール粒子を含有する接着剤組成物を、場合によっては清浄化および／または表面処理の後に、接合させる基材表面の少なくとも1つに適用し；
・  接着剤組成物が接合させる基材間にあるように基材を合わせ；
・  電気、磁気または電磁気交番界により加熱することによって接着剤組成物を硬化する
工程を含んで成る方法。
【請求項１２】  金属材料および／または複合材料を接合する方法であって、
・  超常磁性または圧電性を有するナノスケール粒子を含有する接着剤組成物を、場合によっては清浄化および／または表面処理の後に、接合させる基材表面の少なくとも1つに適用し；
・  電気、磁気または電磁気交番界により接着剤組成物を加熱し；
・  接着剤組成物が接合させる基材間にあるように基材を合わせる
工程を含んで成る方法。
【請求項１３】  硬化を2段階で行い、第一段階において、熱予備硬化によるかまたは紫外線照射によって、接着剤マトリックスを部分的にのみ硬化し、次の段階において、電気、磁気または電磁気交番界によって充分に硬化することを特徴とする請求項11または12に記載の方法。
【請求項１４】  硬化を2段階で行い、第一段階において、電気、磁気または電磁気交番界によって接着剤マトリックスを部分的にのみ硬化し、次の段階において、熱硬化、湿分硬化または紫外線照射によって充分に硬化することを特徴とする請求項11または12に記載の方法。
【手続補正２】
【補正対象書類名】明細書
【補正対象項目名】０００１
【補正方法】変更
【補正の内容】
【０００１】
（技術分野）
本発明は、電気、磁気または電磁交番界を用いて、粒子を充填した接着剤組成物を加熱する方法に関する。本発明は、前記の交番界を用いて、粒子を充填した接着剤を加熱することによって、金属および非金属材料を結合する方法にも関する。
【手続補正３】
【補正対象書類名】明細書
【補正対象項目名】０００４
【補正方法】変更
【補正の内容】
【０００４】
非導電性材料を加熱するマイクロ波エネルギーの使用自体は既知である。この方法の包括的説明は、R．V．DecahauおよびR．A．Peterson著 "Microwave Processing and Engineering", VCH Verlagsgesellschaft, 1986に記載されている。
【手続補正４】
【補正対象書類名】明細書
【補正対象項目名】００１０
【補正方法】変更
【補正の内容】
【００１０】
US−A 5833795は、複合材料から成る製品に補修パッチを結合させることにより、複合材料を補修する方法を開示している。磁気粒子を含有するエポキシ接着剤を使用し、それによって、接着剤またはエポキシ樹脂を、磁気粒子の電磁励起により硬化することを提案している。特にマイクロ波硬化を提案している。この目的のために、珪化鉄のような磁気粒子は約15〜20容量％の量で存在すべきであり、磁気粒子は硬化に必要な温度範囲のキュリー温度を有すべきである。
【手続補正５】
【補正対象書類名】明細書
【補正対象項目名】００１３
【補正方法】変更
【補正の内容】
【００１３】
従って、先行技術からは、2つの方法（第一は、接着剤層に近接した装置または基材を、電磁線によって加熱し、第二は、電磁線を吸収する粒子を、接着剤に添加し、接着剤マトリックに極めて高いパーセントで分散させる）によって、接着剤を電磁線に暴露しうることが、知られているが、電磁線を吸収するそのような高いパーセントの金属粉末または他の粒子は、特に高強度接着剤の場合に、そのようにして硬化した接着剤の強度に極めて不利な影響を与えることが多い。
【手続補正６】
【補正対象書類名】明細書
【補正対象項目名】００１５
【補正方法】変更
【補正の内容】
【００１５】
本発明が提供するこの課題の解決法は、請求の範囲に規定され、電気、磁気または電磁気交番界によって接着剤組成物を加熱する方法を提供することから基本的に成り、該接着剤組成物は、超常磁性または圧電性を有するナノスケール粒子を含有し、それによって、放射線への暴露の際に、熱可塑性接着剤の場合は、熱可塑性結合剤の軟化点に到達するかそれを越える程度に、反応性接着剤の場合は、結合剤マトリックスが結合剤の反応性基によって架橋される温度に到達する程度に、該接着剤組成物を加熱する。
【手続補正７】
【補正対象書類名】明細書
【補正対象項目名】００１６
【補正方法】変更
【補正の内容】
【００１６】
本発明は、非金属材料および／または複合材料を結合する方法にも関し、該方法は以下の主要な工程を含んで成る：
・  超常磁性または圧電性を有するナノスケール粒子を含有する接着剤組成物を、場合によっては清浄化および／または表面処理の後に、接合させる基材表面の少なくとも1つに適用し；
・  接着剤組成物が接合させる基材間にあるように基材を合わせ；
・  電磁線で加熱することによって接着剤組成物を硬化する。
【手続補正８】
【補正対象書類名】明細書
【補正対象項目名】００１７
【補正方法】変更
【補正の内容】
【００１７】
本発明は、金属材料および／または複合材料を接合する同様の方法にも関し、該方法は以下の主要な工程を含んで成る：
・  超常磁性または圧電性を有するナノスケール粒子を含有する接着剤組成物を、場合によっては清浄化および／または表面処理の後に、接合させる基材表面の少なくとも1つに適用し；
・  電磁線によって接着剤組成物を加熱し；
・  接着剤組成物が接合させる基材間にあるように基材を合わす。
【手続補正９】
【補正対象書類名】明細書
【補正対象項目名】００２０
【補正方法】変更
【補正の内容】
【００２０】
交番電界または交番磁界は、エネルギーの導入に好適である。交番電界を適用する場合、好適な充填剤材料は、あらゆる圧電性化合物、例えば、石英、トルマリン、チタン酸バリウム、硫酸リチウム、酒石酸カリウム、酒石酸ナトリウム、酒石酸ナトリウムカリウム、酒石酸エチレンジアミン、ペロブスカイト構造の強誘電性材料、特に、チタン酸ジルコニウム鉛（lead  zirconium  titanate）である。交番磁界を使用する場合、あらゆる超常磁性材料、特に、金属アルミニウム、コバルト、鉄、ニッケルまたはそれらの合金、およびn−磁赤鉄鉱型（γ−Fe2O3）およびn−磁鉄鉱型（Fe3O4）の金属酸化物、一般式：MeFe2O4のフェライト［式中、Meは、マンガン、銅、亜鉛、コバルト、ニッケル、マグネシウム、カルシウムおよびカドミウムから成る群から選択される二価の金属を表す］が基本的に好適である。
【手続補正１０】
【補正対象書類名】明細書
【補正対象項目名】００２２
【補正方法】変更
【補正の内容】
【００２２】
本発明の方法は、局所限定された熱の発生によって、結合される基材材料が熱応力を受けないことによって特に、従来の加熱方法と区別される。本発明の方法は、基材への熱の拡散を含まないので、極めて迅速かつ有効である。時には生じる顕著な熱損失さえ、この方法によって防止され、それによって本発明の方法は極めて経済的である。